(57)【特許請求の範囲】
【請求項１】
硬化樹脂からなる表面保護層を有するテーブルトップ用の化粧シートであって、化粧シートの裏面側に発泡倍率３〜３０倍の発泡ポリオレフィン系樹脂層を有し、前記発泡ポリオレフィン系樹脂層の厚みが１ｍｍ〜３０ｍｍであることを特徴とするテーブルトップ用化粧シート。
【発明の詳細な説明】
【技術分野】
【０００１】
本発明はテーブルトップ、主に高齢者向けあるいは幼児向けにて使用するテーブルトップ、作業台、受付台、肘受けの表面に貼り合わせて使用するテーブルトップ用化粧シートに関する。
【背景技術】
【０００２】
テーブルトップには、それぞれの特徴を活かしてステンレス、人造大理石、メラミン化粧板、天然石、集成材、むく板、タイルなどの多様な材質が使用されている。むく板のように木質本来のやわらかさを特徴とするものもあるが、上記各種材質は基本的に硬いことを特徴としている。硬いことによってものを置く際の安定感を得、鉛筆やボールペンで紙に文字を書く際に下敷きがいらないものとなっている。
【０００３】
しかしながら、とりわけ高齢者や幼児にとっては、不意に接触した際にその硬さにより怪我（骨折、打撲）を負う場合も考えられ、さらに手や肘を付いた際に痛みを伴うことがあった。
【０００４】
とりわけ高齢者や幼児にとっては硬いテーブルトップが思わぬ怪我や苦痛をもたらす場合があり、軟質のテーブルトップが求められるようになっている。しかし、衝撃吸収のために単に柔らかい材料を緩衝層として使用すると鉛筆やボールペン等により文字を書く際に不安定で書き難く、ものを置いた際に安定感が悪い。また、硬すぎると本来の意図を達成できない。
【０００５】
表面に貼り合わせて使用するものとして柔軟性を持たせたものは家具の縁材などが知られているが、側面など曲面部分での衝撃吸収だけを目的としたものであり、化粧シートとして意匠性を付与するものもあるが立体加工適性が優先されており、水平面としての表面各種耐性を有するものではなかった。その他、床用化粧シートなども知られているが、床用の場合、ピアノなどの重量物のキャスターの跡が残らないようにするための復元性、あるいは歩行感を得るための弾力性といったものを目的としており、本件と求められる物性が大きく異なっている。
【発明の概要】
【発明が解決しようとする課題】
【０００６】
本発明はこのような問題点を解決するためになされたものであり、その課題とするところは、テーブルトップとしての必要な硬度を保持しつつ、高齢者や幼児にとっても安全なテーブルトップを得るためのテーブルトップ用化粧シートを提供することにある。
【課題を解決するための手段】
【０００７】
本発明はこの課題を解決したものであり、すなわちその請求項１記載の発明は、硬化樹脂からなる表面保護層を有するテーブルトップ用の化粧シートであって、化粧シートの裏面側に発泡倍率３〜３０倍の発泡ポリオレフィン系樹脂層を有し、前記発泡ポリオレフィン系樹脂層の厚みが１ｍｍ〜３０ｍｍであることを特徴とするテーブルトップ用化粧シートである。
【発明の効果】
【０００９】
本発明はその請求項１、２記載の発明により、高齢者や幼児にとって不意の接触による怪我や痛みを緩和することが可能となり、かつテーブルトップ表面に置いた紙に鉛筆やボールペンで文字や絵を描く際に問題が発生することもないという作用効果を奏する。
【図面の簡単な説明】
【００１０】
【図１】本発明のテーブルトップ用化粧シートの一実施例の断面の構造を示す説明図である。
【発明を実施するための形態】
【００１１】
以下本発明を図面に基づき詳細に説明する。図１に本発明のテーブルトップ用化粧シートの一実施例の断面の構造を示す。化粧シート層１の表面に表面保護層２を有し、裏面に発泡ポリオレフィン系樹脂層３を有してなる。
【００１２】
本発明における化粧シート層１としては、下地の隠蔽を目的とした基材層、インキの印刷などによる絵柄模様層、絵柄模様層の保護や凹凸を設けるための透明樹脂層などからなる従来公知の化粧シートが使用可能である。それぞれの層構成材料についても特に限定するものではなく、化粧シートとしての作用効果を有するものであれば特に限定するものではない。
【００１３】
本発明における表面保護層２としては、各種表面物性を強化するために適宜設けることができ、具体的には２液ウレタン樹脂、紫外線硬化型樹脂、電子線硬化型樹脂などが使用可能である。また、得られる硬化樹脂層の所望物性に応じて、各種添加剤を配合することができる。この添加剤としては、例えば耐候性改善剤、耐摩耗性向上剤、重合禁止剤、架橋剤、赤外線吸収剤、帯電防止剤、接着性向上剤、レベリング剤、チクソ性付与剤、カップリング剤、可塑剤、消泡剤、充填剤、溶剤、着色剤などが挙げられる。
【００１４】
ここで、耐候性改善剤としては、紫外線吸収剤や光安定剤を用いることができる。紫外線吸収剤は、無機系、有機系のいずれでもよく、無機系紫外線吸収剤としては、平均粒径が５〜１２０ｎｍ程度の二酸化チタン、酸化セリウム、酸化亜鉛などを好ましく用いることができる。また、有機系紫外線吸収剤としては、例えばベンゾトリアゾール系、具体的には、２−（２−ヒドロキシ−５−メチルフェニル）ベンゾトリアゾール、２−（２−ヒドロキシ−３，５−ジ−ｔｅｒｔ−アミルフェニル）ベンゾトリアゾール、ポリエチレングリコールの３−［３−（ベンゾトリアゾール−２−イル）−５−ｔｅｒｔ−ブチル−４−ヒドロキシフェニル］プロピオン酸エステルなどが挙げられる。一方、光安定剤としては、例えばヒンダードアミン系、具体的には２−（３，５−ジ−ｔｅｒｔ−ブチル−４−ヒドロキシベンジル）−２’−ｎ−ブチルマロン酸ビス（１，２，２，６，６−ペンタメチル−４−ピペリジル）、ビス（１，２，２，６，６−ペンタメチル−４−ピペリジル）セバケート、テトラキス（２，２，６，６−テトラメチル−４−ピペリジル）−１，２，３，４−ブタンテトラカルボキシレートなどが挙げられる。また、紫外線吸収剤や光安定剤として、分子内に（メタ）アクリロイル基などの重合性基を有する反応性の紫外線吸収剤や光安定剤を用いることもできる。また、本発明のポリマーの表面保護層としての性能（成形性及び耐擦傷性）を損なわない程度に共重合して使用することもできる。
【００１５】
耐摩耗性向上剤としては、例えば無機物ではα−アルミナ、シリカ、カオリナイト、酸化鉄、ダイヤモンド、炭化ケイ素等の球状粒子が挙げられる。粒子形状は、球、楕円体、多面体、鱗片形等が挙げられ、特に制限はないが、球状が好ましい。有機物では架橋アクリル樹脂、ポリカーボネート樹脂等の合成樹脂ビーズが挙げられる。粒径は、通常膜厚の３０〜２００％程度とする。これらの中でも球状のα−アルミナは、硬度が高く、耐摩耗性の向上に対する効果が大きいこと、また、球状の粒子を比較的得やすい点で特に好ましいものである。
【００１６】
重合禁止剤としては、例えばハイドロキノン、ｐ−ベンゾキノン、ハイドロキノンモノメチルエーテル、ピロガロール、ｔ−ブチルカテコールなどが、架橋剤としては、例えばポリイソシアネート化合物、エポキシ化合物、金属キレート化合物、アジリジン化合物、オキサゾリン化合物などが用いられる。
【００１７】
充填剤としては、例えば硫酸バリウム、タルク、クレー、炭酸カルシウム、水酸化アルミニウムなどが用いられる。
【００１８】
着色剤としては、例えばキナクリドンレッド、イソインドリノンイエロー、フタロシアニンブルー、フタロシアニングリーン、酸化チタン、カーボンブラックなどの公知の着色用顔料などが用いられる。
【００１９】
赤外線吸収剤としては、例えば、ジチオール系金属錯体、フタロシアニン系化合物、ジインモニウム化合物等が用いられる。
【００２０】
本発明における発泡ポリオレフィン系樹脂層３に用いるポリオレフィン系樹脂としては、例えばポリエチレン、ポリプロピレン、ポリブテン、ポリイソプレン、ポリメチルペンテン、エチレン−プロピレン共重合体、エチレン−酢酸ビニル共重合体、エチレン−α−オレフィン共重合体、エチレン−エチルアクリレート共重合体、エチレン−不飽和カルボン酸共重合体金属中和物（アイオノマー）等、或いはそれらの２種以上の混合物等から適宜選択して使用することができる。中でも、寸法安定性などの面で、ホモポリプロピレン、ランダムポリプロピレン、ブロックポリプロピレン、プロピレン−α−オレフィン共重合体などのポリプロピレン系樹脂が最も適している。
【００２１】
本発明における発泡ポリオレフィン系樹脂層３の発泡倍率は３〜３０倍倍となるようにする。このため、発泡剤、充填剤の添加量や発泡方法、発泡条件を適宜調整する。発泡倍率が３倍より低いと硬すぎて痛みを和らげることが出来ず、３０倍を越えると紙を置いての筆記作業が困難なものとなる。
【００２２】
本発明における発泡ポリオレフィン系樹脂層３の厚みは１ｍｍ〜３０ｍｍが好ましい。１ｍｍより薄いとゆっくり重圧がかかった場合の痛みを和らげることが困難になり、３０ｍｍを越えるとゆっくり重圧がかかった後の表面の凹みの戻りが悪くなる。
【実施例１】
【００２３】
化粧シート層１として、厚さ７０μｍの顔料配合ランダムポリプロピレンシートにグラビア印刷によりウレタン系インキにて木目印刷を施し、ホモポリプロピレン樹脂をこの印刷上に９０μｍとなるようにエクストルージョンラミネート法により施す。施すと同時に表面にエンボス加工を施した。その後、表面保護層２としてウレタンアクリレート１００部とペンタエリスリトールテトラアクリレート２０部、ベンゾフェノン系光開始剤０．５部、ベンゾトリアゾール系紫外線吸収剤０．５部、ヒンダードアミン系光安定剤０．５部、粒径１μｍの燐片状の石英フィラー２部重量部を添加した紫外線硬化型樹脂を厚さ５μｍとなるように塗布し、メタルハライドランプにて紫外線照射し硬化させた。
【００２４】
ポリオレフィン系樹脂発泡層３として、エチレン・酢酸ビニル共重合物に充填剤として炭酸カルシウムを配合し、コンパウンド後１０倍発泡させ、２ｍｍ厚にスライスした。ななお、硬度計ＡＳＫＥＲ  Ｃｔｙｐｅにて３５を得た。
このポリオレフィン系樹脂発泡層３の一面と前記表面保護層２を設けた化粧シート層１の裏面とを接着剤（コニシ（株）「ＫＵ５８０」）にて貼り合せ、本発明のテーブルトップ用化粧シートを得た。
【００２５】
このテーブルトップ用化粧シートの裏面と、１８ｍｍ厚のパーチクルボードとを、酢酸ビニル系接着剤（中央理化工業（株）「ＢＡ−１０Ｌ」）により貼り合せ、１週間養生させてテーブルトップを作製した。
【００２６】
＜比較例１＞
発泡剤の添加量等を調整することで発泡倍率を２倍とした以外は実施例１と同様にしてテーブルトップ用化粧シートとテーブルトップを作製した。
【００２７】
＜比較例２＞
発泡剤の添加量等を調整することで発泡倍率を３５倍とした以外は実施例１と同様にしてテーブルトップ用化粧シートとテーブルトップを作製した。
【００２８】
＜性能評価＞
実施例１のテーブルトップでは、ＨＢの鉛筆及びボールペンにて上記テーブルトップ上にて紙に文字を書いたが、不安定でなく書くことが出来き、ペン先が表面保護層付き化粧シートを突き破ることなく書くことができた。また、５人の被験者を対象に前記テーブルトップ上に肘をついて２０ｋｇの荷重が肘に掛かるようにして立ち上がった際にも特に痛みを訴える被験者はなかった。
【００２９】
比較例１のテーブルトップでは、問題なく鉛筆で紙に文字を書くことは可能であったが、肘をつき２０ｋｇの荷重が肘部に掛かるようにして立ち上がったところ、被験者５名全てが痛みを感じた。
【００３０】
比較例２のテーブルトップでは、鉛筆で紙に文字を書いてみたが、発泡層の硬度が低すぎて安定して書くことが困難であった。また、ペン圧によっては表面保護層付き化粧シートにペン跡がくっきり残ることがあった。
【産業上の利用可能性】
【００３１】
本発明のテーブルトップ用化粧シートは主に高齢者向けあるいは幼児向けにて使用するテーブルトップ、作業台、受付台、肘受けの表面に貼り合わせて使用可能である。
【符号の説明】
【００３２】
１…化粧シート層
２…表面保護層
３…発泡ポリオレフィン系樹脂層
【図１】
0005487812.tif 000002